【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
a)  式(I)：
【化１】
2007528925.tif 000001
［式中、
Mは元素周期律表の3、4、5、6族またはランタニドもしくはアクチニド族に属するものから選択される遷移金属の原子であり；
pは0〜3の整数であり、金属Mの形式上の酸化状態マイナス2に等しく；
Xは同一または異なって、水素原子、ハロゲン原子、またはR、OR、OSO2CF3、OCOR、SR、NR2もしくはPR2基（ここで、Rは元素周期律表の13〜17族に属するヘテロ原子を任意に含んでいてもよい、直鎖状または分枝鎖状、環式または非環式のC1-C40アルキル、C2-C40アルケニル、C2-C40アルキニル、C6-C40アリール、C7-C40アルキルアリールもしくはC7-C40アリールアルキル基である）であるか；または2つのXは、置換もしくは無置換のブタジエニル基またはOR'O基（ここで、R'はC1-C40アルキリデン、C6-C40アリーリデン、C7-C40アルキルアリーリデンおよびC7-C40アリールアルキリデン基から選択される2価の基である）
を任意に形成していてもよく；
Lは元素周期律表の13〜17族に属するヘテロ原子を任意に含んでいてもよい2価のC1-C40の炭化水素基または5つまでのシリコン原子を含む2価のシリレン基であり；
R1およびR2は互いに同一または異なって、元素周期律表の13〜17族に属するヘテロ原子を任意に含んでいてもよいC1-C40の炭化水素基であり；
Tは互いに同一または異なって、式(IIa)または(IIb)：
【化２】
2007528925.tif 000002
（式中、
符合「*」が付けられた原子は、式(I)の化合物において同じ符合が付けられた原子と結合し；
R3は水素原子または元素周期律表の13〜17族に属するヘテロ原子を任意に含んでいてもよいC1-C40の炭化水素基であり；
R4およびR6は互いに同一または異なって、水素原子または元素周期律表の13〜17族に属するヘテロ原子を任意に含んでいてもよいC1-C40の炭化水素基であり；
R5は水素原子または元素周期律表の13〜17族に属するヘテロ原子を任意に含んでいてもよいC1-C40の炭化水素基であり；
R7およびR8は互いに同一または異なって、水素原子または元素周期律表の13〜17族に属するヘテロ原子を任意に含んでいてもよいC1-C40の炭化水素基であり；R7およびR8は飽和または不飽和の、5または6員環を任意に形成してもよく、該環は置換基としてC1-C20アルキル基を有し得る）の部分である］
のメタロセン化合物；および
(b)  アルモキサン、またはアルキルメタロセンカチオンを形成することができる化合物；
を接触させることにより得ることができる触媒系の存在下に、式CH2=CHW（ここで、WはC3-C10の炭化水素基である）の1以上のα-オレフィンおよび任意にプロピレンまたは1-ブテンを重合条件下に接触させることを含む、式CH2=CHWの1以上のα-オレフィンの誘導単位およびプロピレンまたは1-ブテンの誘導単位を0〜81モル%任意に含むポリマーの製造方法。
【請求項２】
R7が式(III)：
【化３】
2007528925.tif 000003
（式中、R9、R10、R11、R12およびR13は互いに同一または異なって、水素原子または元素周期律表の13〜17族に属するヘテロ原子を任意に含んでいてもよい、直鎖状または分枝鎖状、環式または非環式のC1-C20アルキル、C2-C20アルケニル、C2-C20アルキニル、C6-C20アリール、C7-C20アルキルアリールもしくはC7-C20アリールアルキル基である）
の基である、請求項１に記載の方法。
【請求項３】
メタロセン化合物が、式(IV)：
【化４】
2007528925.tif 000004
（式中、M、X、p、L、R1、R2、R7およびR8は、請求項１に記載された意味を有する）
を有する、請求項１および２のいずれか一つに記載の方法。
【請求項４】
メソまたはメソ様の形態にあるメタロセン化合物が、式(V)：
【化５】
2007528925.tif 000005
（式中、M、X、p、L、R1、R2、R3、R4、R5、R6、R7およびR8は、請求項１に記載された意味を有する）
を有する、請求項１および２のいずれか一つに記載の方法。
【請求項５】
重合工程が、重合媒体として1-ヘキセンを用いて行われる、請求項１〜４のいずれか一つに記載の方法。
【請求項６】
次の性質：
i)  テトラヒドロナフタレン(THN)中、135℃で測定された極限粘度IVが0.9 dl/gより高い；
ii)  分子量分布Mw/Mnが3より低く、好ましくは2.5より低い；そして
iii)  示差走査熱量計(DSC)で検知できる融解エンタルピーを有しない；
を有する、式CH2=CHW（式中、WはC3-C10の炭化水素基である）のα-オレフィンの誘導単位を41モル%〜99.9モル%およびプロピレンまたは1-ブテンの誘導単位を0.1〜59モル%含むコポリマー。
【請求項７】
結晶マトリックスおよびゴム相を含むヘテロ相ブレンドにおける相溶化剤としての請求項６に記載のコポリマーの使用。
【手続補正２】
【補正対象書類名】明細書
【補正対象項目名】００４９
【補正方法】変更
【補正の内容】
【００４９】
重合試験
1-ヘキセン共重合
精製された液体1-ヘキセンの表1に示された量が、窒素雰囲気下、室温で、250ガラス容器の反応器に移された。反応器は、常に、わずかに正の窒素圧下に維持された。その結果、温度は表1に示された重合温度に上げられ、プロピレンまたは1-ブテンの1バール-ｇの超過圧力がオートクレーブ中に供給された。触媒溶液は、（表1に示されたエイジング(ageing)で）窒素気流下、液体中に供給された。圧力は、表1に示された重合圧力になるまで、プロピレンを添加して上げられた。重合は、60分間行われ、次いで、モノマーをさっと流出することにより、停止された。ポリマー溶液にアセトンを加えることにより、ポリマーを沈殿させた。回収されたポリマーを真空下、50℃で乾燥した。重合およびポリマーデータを表1に示す。
【手続補正３】
【補正対象書類名】明細書
【補正対象項目名】００５１
【補正方法】変更
【補正の内容】
【００５１】
1-ヘキセン/プロピレン共重合
前もって、ヘキサン中のAl(i-Bu)3溶液で洗浄することにより浄化され、窒素気流中50℃で乾燥された、4-Lのジャケット付きステンレス鋼製オートクレーブ中に、Al(i-Bu)3(ヘキサン中1M溶液として)(4 mmol)および1-ヘキセン(1000 g)を室温で充填した。次いで、オートクレーブは、重合温度、70℃にサーモスタットで調温され、次いで、12時間以前に製造された、表2に示された触媒/助触媒の溶液を含む溶液が、窒素圧を用いてステンレス鋼バイアルを通してオートクレーブ中に注入された。表2に示された圧力になるまでモノマーが供給され、一定温度で1時間、重合が行われた。オートクレーブ内の圧力が20バール-gまで下げられ、重合溶液が、水を含む70℃に加熱された鋼鉄製タンクに排出された。タンク加熱のスイッチを切り、窒素気流を0.5バール-gで供給する。室温に冷却後、鋼鉄製タンクは開けられ、湿ったポリマーが回収され、真空下、70℃で乾燥される。重合条件および得られたポリマーの特徴データが表2に示される。